(57)【要約】【課題】濾布における圧力損失を抑制するとともに濾布表面からの濾過層の脱落を防止し、かつサイロなどからの排出トラブルが発生しにくく、取扱い性に優れた酸性成分除去剤およびその製造方法を提供する。【解決手段】炭酸水素ナトリウムと、疎水性ヒュームドシリカと、親水性ヒュームドシリカとが含有され、疎水性ヒュームドシリカと親水性ヒュームドシリカとの総和の含有率が０．５〜１．２質量％であり、疎水性ヒュームドシリカと親水性ヒュームドシリカとの比が１：１．５〜１：１０であり、かつ平均粒径が３〜２０μｍの範囲である酸性成分除去剤を採用する。【選択図】なし【特許請求の範囲】
【請求項１】
炭酸水素ナトリウムと、疎水性ヒュームドシリカと、親水性ヒュームドシリカとが含有され、疎水性ヒュームドシリカと親水性ヒュームドシリカとの総和の含有率が０．５〜１．２質量％であり、疎水性ヒュームドシリカと親水性ヒュームドシリカとの比が１：１．５〜１：１０であり、かつ平均粒径が３〜２０μｍの範囲である酸性成分除去剤。
【請求項２】
炭酸水素ナトリウムと、疎水性ヒュームドシリカと、親水性ヒュームドシリカとを混合して、疎水性ヒュームドシリカと親水性ヒュームドシリカとの総和の含有率が０．５〜１．２質量％であり、かつ疎水性ヒュームドシリカと親水性ヒュームドシリカとの比が１：１．５〜１：１０である混合物とし、この混合物を平均粒径が３〜２０μｍの範囲になるまで粉砕する酸性成分除去剤の製造方法。
【発明の詳細な説明】
【技術分野】
【０００１】
本発明は、気体中の酸性成分を除去する酸性成分除去剤およびその製造方法に関する。
【背景技術】
【０００２】
一般廃棄物や産業廃棄物などの焼却処理に伴って発生する排気ガス中には、塩化水素や硫黄酸化物などの酸性成分が含まれている。これら酸性成分を吸収して除去するために、従来から、酸性成分除去剤を利用した除去装置が知られている。
【０００３】
図１は、排ガス中の酸性成分の除去装置の一例を示す模式図である。図１に示す除去装置は、粉末状の酸性成分除去剤Ｍを貯留するサイロ１と、酸性成分を含んだ排ガスが流通する排ガス流路（煙道）２と、酸性成分除去剤Ｍをサイロ１から排ガス中に供給する供給管３と、排ガス流路２の下流側に配置されたバグフィルター４とから概略構成されている。
【０００４】
サイロ１の排出部１ａにはロータリーバルブやテーブルフィーダーなどの粉体定量供給装置５が備えられ、これら粉体定量供給装置５を作動させることで酸性成分除去剤Ｍを供給管３の開口部３ａに落下させるように構成されている。
また、排ガス流路２の上流側には、例えば一般廃棄物や産業廃棄物などの図示しない焼却炉が設置されており、塩化水素、窒素酸化物、硫黄酸化物等の酸性成分を含んだ排ガスが排出ガス流路２を流通している。
また、供給管３には、上流側から空気流が流通されており、開口部３ａを介して供給された酸性成分除去剤Ｍを空気流に乗せて下流側に送出できるようになっている。また、供給管３の下流側末端は排ガス流路２内に配置されており、更にこの下流側末端には酸性成分除去剤Ｍを排ガス中に噴出させる噴出器３ｂが取り付けられている。
【０００５】
次に、バグフィルター４は、ハウジング４１と、ハウジング４１の下部４１ａに設けられた排ガス用の導入口４２と、ハウジング４１の中央部４１ｂに配置された複数の筒状の濾布４３と、ハウジング４１の上部４１ｃに設けられた排気口４４とから概略構成される。筒状の濾布４３は下端が閉じられて内部が中空部４３ａとされている。また、ハウジング４１の上部４１ｃと中央部４１ｂとが仕切り板４５によって仕切られており、ハウジング４１の中央部４１ｂから上部４１ｃに排ガスが移動する際に、排ガスが濾布４３を必ず通過するように構成されている。また、仕切り板４５には貫通部４５ａが設けられ、この貫通部４５ａには濾布の中空部４３ａとハウジング４１の上部４１ｃとを連通させる連通管４６が取り付けられている。
【０００６】
次に、上記の除去装置の動作を説明すると、粉体定量供給装置５を作動させて、サイロ１中の酸性成分除去剤Ｍを供給管３に供給する。供給管３に供給された酸性成分除去剤Ｍは、空気流に乗って下流末端に送られ、噴出器３ｂによって排ガス中に噴出される。噴出された酸性成分除去剤Ｍは、一部が排ガス中の酸性成分と反応して反応生成物となる。そして、反応生成物と未反応の酸性成分除去剤Ｍとが、排ガスとともにバグフィルター４に送られる。バグフィルター４においては、反応生成物と未反応の酸性成分除去剤Ｍとが濾布４３の表面に堆積して濾過層を形成し、この濾過層によって排ガス中の酸性成分が更に除去される。酸性成分が除去された排ガスは、濾布４３を通過し、連通管４６を介して排出口４４から排出される。
【０００７】
上記のような除去装置においては、例えば１５０℃〜３００℃程度の排ガスを処理する酸性成分除去剤Ｍとして、消石灰（水酸化カルシウム：Ｃａ（ＯＨ）２）が用いられていた。しかし消石灰は、反応率が悪いため過剰に使用する必要があり、それにともなって回収される反応済みの濾過層の量が増加、即ち廃棄されるべき濾過層の量が増加して、埋立て最終処分場の用地を圧迫していること、塩化水素と消石灰の反応生成物は塩化カルシウムであり水溶性のため、水に溶解させて除去することもできるが、難溶性の複塩を形成し、処理が困難になる場合がある。また、吸湿および潮解性をもつため濾布への付着など取扱い上難点がある。また過剰に投入された消石灰は水に難溶かつ強アルカリ性を示すため、発生するダストの量は多量となりかつ水に溶解させることによるダストの減少効果は少なく、中和処理が必要であること、などの欠点がある。
【０００８】
そのため、消石灰に替えて、炭酸水素ナトリウムを用いる方法が提案されている。例えば、特許文献１には、炭酸水素ナトリウムを主成分とし、平均粒径が５０μｍ以下、好ましくは１０〜３０μｍの酸性成分除去剤が記載されている。より高い効率の除去を実現するには、より小さい粒径の炭酸水素ナトリウムを使用する必要があるが、３０μｍ以下に調製された粉体は流動性が悪かったり、粒子同士の付着性が大きくなって固結しやすくなるなど安定した取り扱いに困難を伴うおそれがあり、ひいては酸性成分の除去効率が悪化するおそれがある。
【０００９】
すなわち、粉体の流動性が悪化するとともに粒子同士の付着性が大きくなると、酸性成分除去剤自体が凝集しやすくなり、例えば図２（ａ）に示すように、サイロ中において所謂ラットホール現象が発生したり、図２（ｂ）に示すように、ブリッジ現象が発生したりし、これにより酸性成分除去剤の供給が滞り、除去装置における除去効率が大幅に低下するおそれがある。
【００１０】
そこで特許文献２には、微粒子化した炭酸水素ナトリウムの、粒子同士の付着性による粉体の流動性の悪化に対して、固結防止剤としてヒュームドシリカを使用することによって得られる流動性に優れた粉体が提案されている。
【特許文献１】特表平９−５０７６５号公報
【特許文献２】特開２０００−２１８１２８号公報
【発明の開示】
【発明が解決しようとする課題】
【００１１】
しかし、炭酸水素ナトリウムの流動性が極端に向上すると、バグフィルターの濾布を構成する繊維の隙間に炭酸水素ナトリウムの粒子が侵入しやすくなり、これにより濾布における圧力損失が上昇、バグフィルターの入口と出口のガスの圧力差（以下、差圧）が増大して、排ガスの流通量が大幅に低下するおそれがある。さらに、炭酸水素ナトリウムの粒子が濾布を通過し、排ガス中の煤塵として観測されるおそれがある。また、濾布表面に堆積した濾過層が、濾布から剥がれ落ちるおそれもある。いずれの場合にも、除去装置全体における酸性成分の除去能力の低下につながるおそれがあった。よって、炭酸水素ナトリウムの流動性を適度な範囲に制御することが可能になれば、除去装置における酸性成分の除去能力の更なる改善を期待できる。
酸性成分除去剤は、ごみ焼却炉からの燃焼排ガス中の塩化水素（ＨＣｌ）や二酸化硫黄（ＳＯ２）、ボイラ排ガス中の二酸化硫黄（ＳＯ２）や三酸化硫黄（ＳＯ３）、硫酸（Ｈ２ＳＯ４）ほかガス中の酸性成分の除去目的に使用されており、酸性成分の除去能力の低下は、排ガス中の有害物質の除去効率の低下に結びつくので、環境保全上回避されなければならない。
よって本発明は、濾布における圧力損失の上昇を抑制するとともに濾布表面からの濾過層の脱落を防止し、かつサイロなどからの排出トラブルが発生しにくく、取扱い性に優れた酸性成分除去剤およびその製造方法を提供することを目的とする。
【課題を解決するための手段】
【００１２】
前述の課題を解決するために鋭意検討した結果、適度な比率で炭酸水素ナトリウムと疎水性ヒュームドシリカと、親水性ヒュームドシリカとを含有し、かつ平均粒径が３〜２０μｍの範囲の粉末が、適度な流動性を示すとともに固結しにくい性質を有し、これにより濾布における圧力損失の上昇を抑制するとともに濾布からの濾過層の脱落を防止し、またサイロにおけるラットホールやブリッジの発生を防止でき、更には排ガス中の酸性成分の除去効率を改善できることを見出した。
【００１３】
すなわち本発明は、上記の目的を達成するために以下の構成を採用した。
本発明の酸性成分除去剤は、炭酸水素ナトリウムと、疎水性ヒュームドシリカと、親水性ヒュームドシリカとが含有され、疎水性ヒュームドシリカと親水性ヒュームドシリカとの総和の含有率が０．５〜１．２質量％であり、疎水性ヒュームドシリカと親水性ヒュームドシリカとの比が１：１．５〜１：１０であり、かつ平均粒径が３〜２０μｍの範囲であるものである。
【００１４】
また、本発明の酸性成分除去剤の製造方法は、炭酸水素ナトリウムと、疎水性ヒュームドシリカと、親水性ヒュームドシリカとを混合して、疎水性ヒュームドシリカと親水性ヒュームドシリカとの総和の含有率が０．５〜１．２質量％であり、かつ疎水性ヒュームドシリカと親水性ヒュームドシリカとの比が１：１．５〜１：１０である混合物とし、この混合物を平均粒径が３〜２０μｍの範囲になるまで粉砕する方法である。
【発明の効果】
【００１５】
本発明によれば、濾布における圧力損失の上昇を抑制するとともに濾布からの濾過層の脱落を防止し、かつサイロなどからの排出トラブルが発生しにくく、取扱い性に優れた酸性成分除去剤およびその製造方法を提供できる。
【発明を実施するための最良の形態】
【００１６】
以下、本発明の酸性成分除去剤およびその製造方法を詳細に説明する。
本発明の酸性成分除去剤は、炭酸水素ナトリウムと、疎水性ヒュームドシリカと、親水性ヒュームドシリカとが含有されてなり、かつこれら混合物の平均粒径が３〜２０μｍの範囲のものである。
この酸性成分除去剤においては、炭酸水素ナトリウムからなる粒子の表面に、疎水性ヒュームドシリカおよび親水性ヒュームドシリカの多くが一次粒子の状態で均一に分散されていることが好ましい。疎水性ヒュームドシリカおよび親水性ヒュームドシリカの多くが一次粒子の状態で分散していることで、疎水性ヒュームドシリカおよび親水性ヒュームドシリカが二次粒子の状態で存在する場合に比べて、酸性成分除去剤の流動性を適度なものとすることができ、凝集による塊状化を防止することができるので好ましい。また、疎水性ヒュームドシリカおよび親水性ヒュームドシリカを含有することで、差圧の改善とサイロの排出性とをバランスよく両立させた酸性成分除去剤とすることができる。したがって、本発明の酸性成分除去剤によれば、濾布における圧力損失の上昇を抑制できるとともに濾布表面からの濾過層の脱落を防止することができ、かつサイロなどからの排出トラブルを未然に防止することができる。
【００１７】
本発明の酸性成分除去剤は、特に製造方法は限定されず、適宜公知の方法により混合、粉砕するなどして得ることができるが、後述するように、炭酸水素ナトリウムと、疎水性ヒュームドシリカと、親水性ヒュームドシリカとを混合してから粉砕して得ることが好ましい。混合物とした後に粉砕することで、炭酸水素ナトリウムが良好に粉砕されるだけでなく、二次凝集しがちな疎水性ヒュームドシリカおよび親水性ヒュームドシリカを効率的に解砕し、炭酸水素ナトリウム表面に疎水性ヒュームドシリカおよび親水性ヒュームドシリカを一次粒子の状態で均一にまぶすことができるので好ましい。これは粉砕の際に、粉体に強いせん断応力を加えることで効果的に混合させることが可能なためである。
【００１８】
酸性成分除去剤の平均粒径は３〜２０μｍの範囲が好ましく、５〜１０μｍの範囲がより好ましい。平均粒径が３μｍ以上になれば、疎水性ヒュームドシリカおよび親水性ヒュームドシリカを併用することにより、十分な流動性が得られるので好ましい。また、粒径が小さすぎて濾布を通過してしまう問題も回避できる。更に平均粒径が２０μｍ以下であれば、排ガス中の酸性成分を効率よく除去することができるので好ましい。また、酸性成分除去剤の平均粒径が５〜１０μｍの範囲であれば、酸性成分除去性能に優れ、取り扱い易いものとなるため、好ましい。
【００１９】
尚、本発明において、酸性成分除去剤の平均粒径とは、レーザー回折散乱式粒度分布測定装置を使用して測定した体積基準での平均粒径の数値をいうものとする。本発明において、単に平均粒径という場合、エタノールを媒体としてこの方法で測定した値をいうものとする。なお、本明細書では、平均粒径は日機装株式会社製、商品名：マイクロトラックＦＲＡ９２２０を用いて測定している。
【００２０】
ヒュームドシリカは、けい肺の原因とならないと言われている合成非晶質シリカのうち、乾式法により製造されるものを指す。具体的には燃焼法、自己燃焼法、加熱法により製造されるものが例示し得る。
【００２１】
ヒュームドシリカには、シラン処理、シランカップリング処理などの疎水化処理が表面に施されてなる疎水性ヒュームドシリカと、疎水化処理の施されていない親水性ヒュームドシリカとが存在する。炭酸水素ナトリウムと疎水性ヒュームドシリカと親水性ヒュームドシリカとの組み合わせによって取扱い易い粉体を得たい場合、要求される流動性によって含有量の比（割合）を選択することが出来る。
親水性ヒュームドシリカは粒子同士の付着性を高めるため、特に、酸性成分除去剤によって濾布における圧力損失を増大させることなく、また濾布表面から堆積層を脱落させることなく良好に保持される。一方で疎水性ヒュームドシリカは、これを用いた酸性成分除去剤の粉体流動性を向上させるため、特に、サイロにおけるラットホールやブリッジが形成され難くなり、サイロやフィーダーからの良好な排出性が得られる。
本発明においては、炭酸水素ナトリウムと親水性のヒュームドシリカと疎水性のヒュームドシリカとを混合して用いるので、濾布における圧力損失の上昇の改善とサイロの排出性とをバランスよく両立させた酸性成分除去剤が得られる。
【００２２】
疎水性ヒュームドシリカを得るための疎水化処理としては、ジメチルジクロロシラン、ヘキサメチルジシラザン、オクチルシラン等のシラン処理、ビニルトリメトキシシラン等によるシランカップリング剤処理、ジメチルポリシロキサン処理、メチルハイドロジェンポリシロキサン処理、脂肪酸処理等の任意の処理が例示しうるが、これに限定されるものではない。
【００２３】
本発明における疎水性ヒュームドシリカは、疎水化度が０％超、好ましくは０．８〜１％程度の範囲を示すものである。また、親水性ヒュームドシリカは、疎水化度がほぼ０％を示すものである。ヒュームドシリカに対する疎水化度は、ヒュームドシリカの表面に付着しているジメチルシラン等の付着量から測定することができる。ジメチルシラン等の付着量は、例えば、ヒュームドシリカにおける炭素含有率から求めることができる。炭素含有率の測定方法は、燃焼式の炭素量測定装置（例えばＣＮアナライザー（ＳＵＭＩＧＲＡＰＨ  ＮＣ−８０））により測定できる。
尚、本発明における親水性ヒュームドシリカおよび疎水性ヒュームドシリカはいずれも、上記の条件を満たす市販品を使用することができる。
【００２４】
本発明の酸性成分除去剤における親水性ヒュームドシリカおよび疎水性ヒュームドシリカの含有率は、その総和が０．５〜１．２質量％の範囲である。添加する割合が上限値以下であれば、濾布における圧力損失が大きくなることなく、十分な物性が得られるので好ましい。添加する割合が下限値以上であれば、濾布における圧力損失が減少し、サイロからの排出性も向上するので好ましい。
【００２５】
また疎水性ヒュームドシリカと親水性ヒュームドシリカとの割合（比）は、疎水性ヒュームドシリカ：親水性ヒュームドシリカ＝１：１．５〜１：１０が好ましく、１：２〜１：１０がより好ましい。この範囲であれば、濾布における圧力損失の改善とサイロにおける排出性とのバランスを良好に保つ事が出来る。親水性ヒュームドシリカの比率が高すぎるか、または疎水性ヒュームドシリカの比率が低すぎると、付着性が高くなり、流動性が低下する恐れがある。また、親水性ヒュームドシリカの比率が低すぎるか、または疎水性ヒュームドシリカの比率が高すぎると、付着力が低下して、濾布における圧力損失が高くなる恐れがある。
【００２６】
また、本発明の酸性成分除去剤は、安息角が４０〜６０°であり、分散度が５０以下であり、噴流性指数が９０未満である事が好ましいが、更に安息角が４０〜５５°であり、分散度が１５〜５０であり、噴流性指数が９０未満であることが特に好ましい。
安息角が４０〜６０°の範囲であれば、サイロにおけるラットホール現象やブリッジ現象を抑制し、これにより除去装置における酸性成分除去剤の供給を円滑にして酸性成分の除去効率を高めることができる。
分散度は、数値が大きいほど粉体の飛散性や噴流性が高くなる。分散度が５０以下の範囲であると、噴流性が適度な範囲になり、バグフィルターの圧力損失の増大やバグフィルターの濾布からの粒子の漏れを抑制することができる。
また、噴流性指数は粉体の噴流性を評価する指標であり、この数値が高いほど飛散性や噴流性が高くなる。噴流性指数が９０未満であれば、バグフィルターの圧力損失の増大やバグフィルターの濾布からの粒子の漏れを抑制することができる。
【００２７】
安息角は、粉体試料を直径８０ｍｍ、目開き７１０μｍの篩を振動させながら通過させた後、水平面に１６０ｍｍの高さの漏斗から直径８０ｍｍのテーブルに静かに落下させた時に、粉体によって形成された円錐体の母線と水平面のなす角を測定することで規定され、流動性の良い粉体ほど小さい値となる。ここで、粉体の落下量は安息角が実質的に安定するまで落下させるものとする。
【００２８】
また、噴流性指数は、噴流性を数的に評価する一基準で、流動性、崩壊角、差角、分散度の各測定値から表１及び表２より指数を求め、各指数を合算した数値と規定され、この数値が大きいほど噴流性が強いと評価される。以下、各物性の規定について説明する。
【００２９】
流動性は、安息角、圧縮度、スパチュラ角、均一度の各測定値から、同様に指数を求め、各指数を合算した数値で規定される。安息角は、前述の方法で求める。
圧縮度は、｛（かため比重）−（ゆるみ比重）｝／（かため比重）×１００で規定される。ここでゆるみ比重は、粉体試料を直径８０ｍｍ、目開き７１０μｍの篩を振動させながら通過させた後、落下させた粉体を、容積１００ｃｍ３の容器に摺り切り一杯ためた時の粉体の質量を測定することで規定され、かため比重は、粉体を入れた容器を、１８０秒間に１８０回のペースでタッピングさせた時の、１００ｃｍ３の容積分の質量を測定することで規定される。スパチュラ角は、１２０ｍｍ×２２ｍｍの金属製のへらを水平にして、その上に粉体を堆積させた時の側面の傾斜角を測定することで規定される。
均一度は、粒度分布の測定より得られた、累積質量分布（篩）における６０％粒径を１０％粒径で割った値で規定される。粒度分布は篩分け法、レーザー回折散乱方式など、対象粉体の粒度等に応じて、種々の方法が使用されるが、今回はレーザー回折散乱方式での測定値を採用した。測定には日機装株式会社製「マイクロトラックＦＲＡ９２２０」を使用した。
崩壊角は、安息角を測定する目的で形成させた粉体による円錐体に、測定器に付属するショッカーにて所定の振動を３回与えて崩壊により形成した円錐体の傾斜角度を測定することで規定される。
差角は、安息角から崩壊角の数値を差し引いて得られる数値で規定される。
【００３０】
分散度は、粉体試料１０ｇを、凹面が上になる様に設置した直径１０ｃｍの時計皿の上に、６１ｃｍの高さから一気に落下させ、落下させた粉体試料の全質量に対する時計皿の外に飛散した粉体試料の質量の１００分率として規定され、この値が大きい粉体ほど、一般に飛散性、噴流性も大きい粉体といえる。
【００３１】
【表１】
2008142694.tif 000002
【００３２】
【表２】
2008142694.tif 000003
【００３３】
また、本発明の酸性成分除去剤は、粉体層の引っ張り破断力が１００ｍＮ／ｃｍ２以下の範囲であり、濾布に対する圧力損失が５００Ｐａ以下であり、濾布からの粉体の漏れ濃度が４０ｍｇ／Ｎｍ３以下であることが好ましい。粉体層の引っ張り破断力のより好ましい範囲は８０ｍＮ／ｃｍ２以下であり、圧力損失のより好ましい範囲は４００Ｐａ以下であり、粉体の漏れ濃度のより好ましい範囲は２０ｍｇ／Ｎｍ３以下、特には１０ｍｇ／Ｎｍ３以下である。
【００３４】
粉体層の引っ張り破断力は、粉体層の固結強度、崩れ易さの指標となり、破断力が小さければその粉体層は固結強度が小さく崩れ易く、破断力が大きければその粉体層は固結強度が大きく崩れにくい、と考えることができる。従って、粉体層の引っ張り破断力が上記の範囲であれば、濾布の表面に堆積した濾過層の脱落が生じにくく、また濾布に対して逆流洗浄（逆先）を施す際に、濾過層を濾布から容易に取り除くことができる。
また、濾布における圧力損失が上記の範囲であれば、処理装置における酸性成分の除去効率が大幅に低下するおそれがない。
更に、粉体の漏れ濃度が上記の範囲であれば、排出されるばいじんの量における生活環境への負荷を低い水準に抑制することができる。
【００３５】
尚、粉体の引っ張り破断力は、例えば、ホソカワミクロン株式会社製の吊り下げ式粉体層付着力測定装置（コヒテスタＣＴ−２型）を用い、二分割セル法での計測により求めることができる。また、濾布からの漏れ性や差圧の状況は、例えば、ＤＩＮ（ドイツ規格協会の制定したドイツ連邦規格）に準拠した集塵性能試験装置（Ｆｉｌｔｅｒ  Ｍｅｄｉａ
Ｔｅｓｔｅｒ）による計測によって求めることができる。
【００３６】
次に、本発明の酸性成分除去剤の製造方法は、通常一般に取り扱われている炭酸水素ナトリウムと、親水性のヒュームドシリカと、疎水性のヒュームドシリカとを混合させた後、混合物の平均粒径が３〜２０μｍの範囲になるまで粉砕することによって製造することが好ましい。
炭酸水素ナトリウムは、粒径が小さいと粒子同士の付着力が大きくなるので、固結したり、粉体の流動性が悪くなり取扱い性が悪くなる。また疎水性ヒュームドシリカおよび親水性ヒュームドシリカは凝集性が強く、炭酸水素ナトリウムを３〜２０μｍに粉砕した後に疎水性ヒュームドシリカおよび親水性ヒュームドシリカを混合させようとすると均一に混合させるには困難が伴うため、粉砕操作の前に混合することが、取扱い性の良好な酸性成分除去剤を得ることができ、好ましい。本発明の酸性成分除去剤には炭酸水素ナトリウムの他に複数の成分を含有させるが、各成分を各々単独で計量し各々を炭酸水素ナトリウムに混合させる手法、計量した各成分同士を混合させたものを計量して炭酸水素ナトリウムに混合させる手法のいずれを採用しても差し障りは無い。
【００３７】
炭酸水素ナトリウムの原料粉末は、平均粒径が５０〜３５０μｍの範囲のものを用いることが好ましい。
更に、疎水性ヒュームドシリカおよび親水性ヒュームドシリカの原料粉末は、平均粒径が５〜５００ｎｍの範囲のものを用いることが好ましく、５〜１００ｎｍの範囲のものを用いることが更に好ましく、５〜２０ｎｍの範囲のものが特に好ましい。ここで疎水性ヒュームドシリカおよび親水性ヒュームドシリカの平均粒径は、一次粒子の平均粒径をいう。
上記の範囲の平均粒径を有する各原料粉末の混合物を粉砕することによって、平均粒径が３〜２０μｍの酸性成分除去剤が得られるので好ましい。
【００３８】
粉砕は衝撃式粉砕機（高速回転する羽根等による粉砕機）、ジェットミル（衝突気流による粉砕機）、ボールミル等を用いるのが好ましい。風力式分級機を備えた衝撃式粉砕機を用い、粉砕機から排出される粒子を分級して粗粒子は再度粉砕機に戻しながら、原料粉末の混合物を粉砕する場合は、高い収率で目的の粒径の酸性成分除去剤を得ることができるのでより好ましい。また、より細かい粉砕粒子を得たい場合はジェットミルを用いるのがよい。ジェットミルは動力に要する費用が高くなるが、粉砕方法として微粒子化に適しており、篩い分けによる粗粒子除去なしに、高い収率で目的の粒径の酸性成分除去剤を得ることができるので好ましい。
【００３９】
粉砕後の好ましい酸性成分除去剤の平均粒径の下限は、酸性成分との反応の点では特に限定されないが、平均粒径が１μｍに近づくと、互いに粉体粒子が付着する傾向が強くなり、疎水性ヒュームドシリカを用いた場合でも十分な流動性を保持できず、又は多量の疎水性ヒュームドシリカの添加が必要となるなどの問題が生じる。さらに、工業的に生産するには、粉砕に要する設備と動力の費用とが過大になる。また、除去対象の酸性成分との反応性を良好に維持する目的とあわせて、粉砕後の平均粒径は３〜２０μｍとすることが好ましい。
【００４０】
本発明の酸性成分除去剤によれば、疎水性ヒュームドシリカおよび親水性ヒュームドシリカの添加により高い流動性と適度な付着性が良好に維持され、サイロからの排出の悪化や、煙道内での分散不良による酸性成分との反応性低下、バグフィルターの濾布における圧力損失上昇の発生等の可能性を大幅に低減でき、酸性成分除去剤として良好に使用できる。
【００４１】
本発明の酸性成分除去剤により処理しうる酸性成分を含む気体としては、ポリ塩化ビニル等の産業廃棄物、都市ゴミ、医療廃棄物等の焼却炉等からの塩化水素やフッ化水素を含む排気ガス、硫黄酸化物や窒素酸化物を含有する燃焼ガス、各種製品の製造工程において不純物として酸性を示す物質が成分として混入しているガス等が例示される。
本発明の酸性成分除去剤を用いて気体中の酸性成分を除去する方法としては、酸性成分を含む気体中に本発明の酸性成分除去剤を分散させて反応させた後、バグフィルターなどで捕集する方法が好ましい。気体中への分散にかかる設備としては、例えば、図１に示すような、消石灰などによる排ガス処理設備で通常一般に使用されている方式を使用できる。この方法ではバグフィルターの濾布表面に酸性成分除去剤の濾過層が形成されるので、効率的に酸性成分を除去できる。酸性成分を含む気体の温度は、酸露点より高いことが好ましい。ごみ焼却炉の排ガス処理に使用する場合は、ダイオキシンの生成抑制の観点からは低い温度が好ましく、具体的には１００〜２００℃が好ましいが、酸性成分除去の観点からは１５０〜２５０℃が好ましい。
【実施例】
【００４２】
炭酸水素ナトリウム、疎水性ヒュームドシリカおよび親水性ヒュームドシリカからなる酸性成分除去剤を製造し、各種の評価を行った。
なお各実施例の原料は、炭酸水素ナトリウムとして旭硝子株式会社製の炭酸水素ナトリウム（含有率９９質量％以上、平均粒径９５μｍ）を用いた。更に、親水性ヒュームドシリカおよび疎水性ヒュームドシリカとして平均粒径０．０２μｍのものを用いた。
【００４３】
親水性ヒュームドシリカおよび疎水性ヒュームドシリカの疎水度は、燃焼式の炭素量測定装置（例えばＣＮアナライザー（ＳＵＭＩＧＲＡＰＨ  ＮＣ−８０））により測定した。測定手順は、ヘリウム、酸素の順にガスを燃焼炉内に通流させ、燃焼炉内を８００℃に昇温し、昇温後、石英セルに測定試料を２０〜３０ｍｇ秤量して燃焼炉内へ入れ、炉内で１分間燃焼後、発生したガスをＣＮアナライザーにより測定し試料中の炭素率を求めた。
この炭素率を疎水化度とする。
実施例において使用したヒュームドシリカの疎水度は、親水性ヒュームドシリカで０％、疎水性ヒュームドシリカで約１％であった。
【００４４】
これら原料粉末を所定の比率で混合した後、風力式分級機を備えた衝撃式粉砕機（ホソカワミクロン株式会社製、商品名：ＡＣＭパルベライザーＡＣＭ―１０Ａ型）を用い、粉砕機から排出される粉末を分級し、粗粒子は再度粉砕機に戻しながら平均粒径９μｍに粉砕することにより、表３〜６に示す平均粒径の酸性成分除去剤（実施例１〜５、比較例１〜３）を得た。また平均粒径１８μｍに粉砕する事により表３および表４に示す平均粒径の酸性成分除去剤（実施例６）を得た。
【００４５】
また、疎水性ヒュームドシリカを混合しないこと以外は上記実施例１〜５と同様にして、表５および表６に示す平均粒径の比較例４、５の酸性成分除去剤を製造した。
また、親水性ヒュームドシリカを混合しないこと以外は上記実施例１〜５と同様にして、表５および表６に示す平均粒径の比較例６の酸性成分除去剤を製造した。
また、親水性ヒュームドシリカおよび疎水性ヒュームドシリカを混合せず炭酸水素ナトリウムのみからなる酸性成分除去剤としたこと以外は上記実施例１〜５と同様にして、表５および表６に示す平均粒径の比較例７の酸性成分除去剤を製造した。
【００４６】
得られた酸性成分除去剤について、粉体層の引っ張り破断力（ｍＮ／ｃｍ２）、濾布の圧力損失（Ｐａ）、濾布からの薬剤の漏れ濃度（ｍｇ／Ｎｍ３）、安息角、分散度、および噴流性指数を測定した。結果を表４および表６に示す。
【００４７】
【表３】
2008142694.tif 000004
【００４８】
【表４】
2008142694.tif 000005
【００４９】
【表５】
2008142694.tif 000006
【００５０】
【表６】
2008142694.tif 000007
【００５１】
粉体物性の改善および実用性に関する評価は、１）流動性等に関する物性値、２）粉体層の引っ張り破断力、３）濾布からの洩れ濃度、４）濾布における圧力損失の発生、について計測したデータを用いて実施した。
１）流動性に関する物性値（安息角、分散度および噴流性指数）は、ホソカワミクロン株式会社製のパウダーテスタＰＴ−Ｄ型を用いて、上述の方法により測定した。
また、２）粉体層の引っ張り破断力は、前述のごとく二分割セルを使用する吊り下げ式粉体層付着力測定装置（ホソカワミクロン株式会社製のコヒテスタＣＴ−２型）を使用して評価した。すなわち、試料約２０（ｇ）を、２つの円筒（内径５０（ｍｍ）、高さ２０（ｍｍ））を底面で重ねてなる二分割セルに充填し、予圧密荷重４８０（Ｐａ）で、温度２０（℃）、相対湿度５０（％）下の環境で２時間加圧し、粉体層を圧縮した。このセルの片方を１ｍｍ／分の速度で円筒の軸に垂直な方向に引張り、円筒の底面部で粉体層にせん断応力を与え、粉体層の破断時の引張り力を測定した。ここで、粉体層破断力（ｍＮ／ｃｍ２）（引っ張り力を粉体層の断面積で除した結果の値）の基準を１００以下とした。
【００５２】
また、３）濾布からの粉体の漏れ濃度および４）濾布に発生する圧力損失は、ＤＩＮに準拠した集塵性能試験装置（Ｆｉｌｔｅｒ  Ｍｅｄｉａ  Ｔｅｓｔｅｒ）を用いて測定した。試験条件は、テストフィルターとして、ガラス繊維二重織ろ布（ユニチカ株式会社製、ＷＢ９９２）を用い、ろ過面積０．０１５４（ｍ２）、ろ過速度（２．０ｍ／分）、ダスト濃度（５．０ｇ／ｍ３）、パルス圧力０．５（ＭＰａ）、パルスジェットは１（ｋＰａ）でかかるよう設定して６時間試験装置の運転を継続し、運転停止して、ダストの供給を停止した後、１０回のパルスジェットを実施し、その後に測定した圧力損失（残存圧力損失）を採用した。
更に、濾布からの漏れ濃度は、テストフィルターの後段に設置したアブソリュートフィルターで捕捉した薬剤量と、通過ガス量とから算出した。濾布において発生する圧力損失の実用上の基準として、５００（Ｐａ）以下、漏れ濃度の基準を４０（ｍｇ／Ｎｍ３）以下とした。
【００５３】
表３〜６に示すように、疎水性ヒュームドシリカと親水性ヒュームドシリカとの総和の含有率を１．２質量％（実施例１）から１．５質量％（比較例１）に増加させると、圧力損失、漏れ濃度が悪化する事から、疎水性ヒュームドシリカと親水性ヒュームドシリカとの総和の含有率の添加率は１．２質量％以下が好ましい事が判明した。また、実施例５に示すように、ヒュームドシリカの総和の含有率が０．５％以上であれば、圧力損失及び漏れ濃度が特に小さくなって良好であることから、疎水性ヒュームドシリカと親水性ヒュームドシリカとの総和の含有率は、０．５％以上が好ましいことが判明した。
【図面の簡単な説明】
【００５４】
【図１】図１は酸性成分除去剤を利用した排ガス中の酸性成分を除去する除去装置の模式図である。
【図２】図２は、図１の除去装置のサイロにおけるラットホール現象およびブリッジ現象を説明する模式図である。
【符号の説明】
【００５５】
１…サイロ、２…排ガス流路（煙道）、３…供給管、４…バグフィルター、４３…濾布 
【図１】
2008142694.tif 000008
【図２】
2008142694.tif 000009